КЕРАМИЧЕСКАЯ МАССА
CERAMIC MIXTURE

Изобретение касается керамических масс, которые могут быть использованы для изготовления изделий хозяйственно-бытового назначения.
Известна керамическая масса следующего состава, мас.%: каолин 40,0-55,0; глина 20,0-26,0; мраморная мука (отход обработки мрамора) 9,0-27,0; керамический череп 10,0-15,0; доломит ≤3,0 [1].
Задача изобретения состоит в повышении термостойкости изделий из керамической массы.
Технический результат достигается тем, что керамическая масса, содержащая каолин, глину, керамический череп, доломит, дополнительно включает природный диопсид и циркон, причем компоненты находятся при следующем соотношении, мас.%: каолин 78,5-79,5; глина 2,0-3,0; керамический череп 0,2-0,3; доломит 0,2-0,3; природный диопсид 5,0-7,0; циркон 11,0-13,0.
В таблице приведены составы керамической массы.
Таблица
Компоненты
Состав, мас.%
1
2
Каолин
79,5
78,5
Глина
2,0
3,0
Керамический череп
0,2
0,3
Доломит
0,3
0,2
Природный диопсид
5,0
7,0
Циркон
13,0
11,0
Термостойкость, °C
-200
-200
Для приготовления керамической массы используют качественные каолины и беложгущиеся глины любых месторождений. В качестве керамического черепа используют применяемые в производстве изделий глины, обожженные до спекания, а также бракованные изделия после обжига.
Компоненты дозируют в требуемых пропорциях и размалывают до порошкообразного состояния (остаток не более 5% на сетке 008). Затем компоненты смешивают и увлажняют до 20-26%. Из полученной керамической массы формуют изделия (тарелки, блюдца), которые сушат до влажности не более 6% и обжигают при температуре 1220-1270°C. Затем обожженные изделия покрывают слоем глазури и вторично обжигают при температуре 900-950°C.
Источник информации:
1. BG 44772, C04B 33/34, 1989.